СПОСОБ ПОЛУЧЕНИЯ УГЛЕРОДСОДЕРЖАЩИХ НАНОТРУБОК

1. Способ получения углеродсодержащих нанотрубок, включающий нагревание до температуры испарения, испарение и разложение углеродсодержащего материала в потоке инертного газа, выделение из названного потока инертного газа нанотрубок при его охлаждении, отличающийся тем, что в емкость из углеродсодержащего материала помещают металл, а нагревание до температуры испарения, испарение и разложение углеродсодержащего материала осуществляют, воздействуя на названный металл пучком электронов таким образом, чтобы вызвать, по меньшей мере, плавление названного металла, причем названный пучок электронов генерируют ускорителем электронов.
2. Способ по п.1, отличающийся тем, что пучок электронов имеет энергию 0,4-3 МэВ.
3. Способ по п.1, отличающийся тем, что пучок электронов имеет мощность не более 500 кВт.
4. Способ по п.1, отличающийся тем, что плавление металла осуществляют при давлении, близком к атмосферному.
5. Способ по п.1, отличающийся тем, что расход потока инертного газа составляет 0,5-25000 л/мин.
6. Способ по п.1, отличающийся тем, что инертным газом является аргон, или гелий, или неон, или криптон, или ксенон, или их смесь.
7. Способ по п.1, отличающийся тем, что емкость из углеродсодержащего материала выполнена в форме графитового тигеля.
8. Способ по п.1, отличающийся тем, что металлом является вольфрам, или железо, или никель, или кобальт, или молибден, или иттрий, или платина, или иридий, или ванадий, или медь, или титан, или цирконий, или тантал, или кремний, или германий, или ниобий, или бор, или алюминий, или хром или их комбинации.
9. Способ по п.1, отличающийся тем, что металл нагревают пучком электронов до температуры 700-6000°C.
10. Способ по п.1, отличающийся тем, что поток инертного газа дополнительно содержит углеродсодержащий газ.
11. Способ по п.1, отличающийся тем, что поток инертного газа дополнительно содержит пары углеродсодержащих жидкостей.
n
2п+2
,
12. Способ по п.10, отличающийся тем, что углеродсодержащим газом является углекислый газ, или окись углерода, или предельный углеводород общей формулы СНгде n=1-10, или непредельный углеродсодержащий газ: ацетилен, пропилен.
n
2n+1
13. Способ по п.11, отличающийся тем, что парами углеродсодержащих жидкостей являются или пары спиртов CHOH, где n=1-4.
14. Способ по п.1, отличающийся тем, что получаемые нанотрубки состоят из углерода.
15. Способ по п.1, отличающийся тем, что получаемые нанотрубки состоят из карбида металла.
16. Способ по п.1, отличающийся тем, что получаемые нанотрубки являются однослойными.
17. Способ по п.1, отличающийся тем, что получаемые нанотрубки являются многослойными.